(57)【要約】【解決手段】  （Ａ）１分子中に平均２個以上のアルケニル基を含有するオルガノポリシロキサン：１００質量部（Ｂ）１分子中に少なくとも２個のケイ素原子結合水素原子を含有するオルガノハイドロジェンポリシロキサン：０．１〜５０質量部（Ｃ）架橋反応触媒として触媒量の有機過酸化物（Ｄ）比表面積（ＢＥＴ法）が５０ｍ2／ｇ以上である微粉末状シリカ：０〜５０質量部（Ｅ）接着付与成分：０．１〜１０質量部を含有してなることを特徴とする液状シリコーンゴムコーティング剤組成物。【効果】  本発明は、溶剤を使用せずに繊維上に塗布することが可能であり、硬化物の繊維に対する接着性、ゴム強度に優れ、膨脹時間の持続性に優れたエアーバッグ、特には織りにより袋部を形成したエアーバッグにも好適に使用し得る液状シリコーンゴムコーティング剤組成物、及びこの組成物によるゴムコーティング層を有するエアーバッグを提供することを目的とする。【選択図】  なし【特許請求の範囲】
【請求項１】
（Ａ）１分子中に平均２個以上のアルケニル基を含有するオルガノポリシロキサン：１００質量部
（Ｂ）１分子中に少なくとも２個のケイ素原子結合水素原子を含有するオルガノハイドロジェンポリシロキサン：０．１〜５０質量部
（Ｃ）架橋反応触媒として触媒量の有機過酸化物
（Ｄ）比表面積（ＢＥＴ法）が５０ｍ2／ｇ以上である微粉末状シリカ：０〜５０質量部
（Ｅ）接着付与成分：０．１〜１０質量部
を含有してなることを特徴とする液状シリコーンゴムコーティング剤組成物。
【請求項２】
架橋反応触媒として更に付加反応触媒を含有する請求項１記載のコーティング剤組成物。
【請求項３】
（Ａ）成分のアルケニル基含有オルガノポリシロキサンが、分子鎖両末端がアルケニルジオルガノシロキシ基、ジアルケニルオルガノシロキシ基、又はトリアルケニルシロキシ基で封鎖された主鎖中にアルケニル基を含有しないジオルガノポリシロキサンと、分子鎖両末端がアルケニルジオルガノシロキシ基又はトリオルガノシロキシ基で封鎖されたジオルガノシロキサン・アルケニルオルガノシロキサン共重合体とを併用したものである（但し、オルガノ基は、非置換又は置換のアルキル基、アリール基又はアラルキル基を示す）請求項１又は２記載のコーティング剤組成物。
【請求項４】
（Ａ）成分のアルケニル基含有オルガノポリシロキサンが、分子鎖両末端トリアルケニルシロキシ基封鎖ジオルガノポリシロキサン、分子鎖両末端トリアルケニルシロキシ基封鎖ジオルガノシロキサン・アルケニルオルガノシロキサン共重合体、分子鎖両末端ジアルケニルオルガノシロキシ基封鎖ジオルガノポリシロキサン、及び分子鎖両末端ジアルケニルオルガノシロキシ基封鎖ジオルガノシロキサン・アルケニルオルガノシロキサン共重合体から選ばれる１種又は２種以上を、（Ａ）成分中少なくとも１質量％含有するものである（但し、オルガノ基は、非置換又は置換のアルキル基、アリール基又はアラルキル基を示す）請求項３記載のコーティング剤組成物。
【請求項５】
（Ｂ）成分のオルガノハイドロジェンポリシロキサンが、分子鎖両末端トリオルガノシロキシ基封鎖オルガノハイドロジェンポリシロキサンと、分子鎖両末端トリオルガノシロキシ基封鎖又はジオルガノハイドロジェンシロキシ基封鎖のジオルガノシロキサン・オルガノハイドロジェンシロキサン共重合体とを含有するものである請求項１〜４のいずれか１項記載のコーティング剤組成物。
【請求項６】
（Ｅ）成分の接着付与成分が、エポキシ当量が１００〜５，０００ｇ／１ｍｏｌである有機化合物又は有機ケイ素化合物、１分子中に窒素原子を１個以上含有する有機ケイ素化合物、１分子中に炭素原子を１２個以上含有する有機チタン化合物、及び１分子中にアルケニル基又はＳｉＨ基とアルコキシ基をそれぞれ１個以上含有する有機ケイ素化合物から選ばれる１種又は２種以上を含有するものである請求項１〜５のいずれか１項記載のコーティング剤組成物。
【請求項７】
２５℃における粘度が５〜５，０００Ｐａ・ｓである請求項１〜６のいずれか１項記載のコーティング組成物。
【請求項８】
請求項１〜７のいずれか１項記載のコーティング剤組成物によるゴムコーティング層を有するエアーバッグ。
【請求項９】
請求項１〜７のいずれか１項記載のコーティング剤組成物によるゴムコーティング層を有する、織りにより袋部を形成したエアーバッグ。
【発明の詳細な説明】
【技術分野】
【０００１】
本発明は、接着性を有するコーティング材料に関するもので、特に有機溶剤に溶解しなくとも繊維布帛用として好適に使用可能であり、とりわけ平織り基布にコートした後に袋状に形成する、又は織りにより袋部を形成した後にコートするエアーバッグ用として好適な液状シリコーンゴムコーティング剤組成物、及び該組成物によるゴムコーティング層を有するエアーバッグに関する。
【背景技術】
【０００２】
近年、繊維布帛用のコーティング材料にはシリコーンゴムが種々使用され、これはワッペン、ステッカー等の装飾類、ズボン、紳士服等滑り止めなどの衣料関係、また自動車等輸送機に使用されるエアーバッグ等に用いられている。
【０００３】
エアーバッグには、内面にゴムコーティングされた２枚の平織り基布の外周部同士を接着剤で張り合わせ、かつその接着剤層を縫い合わせて作製されるものがある（以後、平織りタイプと略す）。
【０００４】
また、特開平２−１５８４４２号公報（特許文献１）では、接着剤による張り合わせの必要がない、織りにより袋部を形成したエアーバッグを開示している（以後、袋織りタイプと略す）。
【０００５】
しかし、袋織りタイプのエアーバッグは、コンパクト性に優れる反面、次のような課題も生じている。即ち、袋織りタイプのコーティング層は、構造上、エアーバッグ外面に施されるため、膨脹時のインフレーターガスは基布面側より掛かり、ゴムコーティング面側から掛かる平織りタイプとは大きく異なる。このため、エアーバッグの一定膨脹時間を維持しようとした場合、従来の平織りタイプで使用されていたゴムコーティング剤では、袋織りタイプで同じ膨脹時間を維持できないという問題が生じており、袋織りタイプエアーバッグに好適に使用できるコーティング材料が望まれている。
【０００６】
一方、シリコーンコーティング剤としては、特開平５−２５４３５号公報（特許文献２）、特開平５−１７９２０３号公報（特許文献３）、特開平６−４１８７４号公報（特許文献４）、特開平７−７０９２３号公報（特許文献５）、特開平７−１９５９９０号公報（特許文献６）、特開平７−３００７７４号公報（特許文献７）等が報告されている。また液状のシリコーンコーティング剤として、特開平５−２１４２９５号公報（特許文献８）、特開２０００−１９１９１５号公報（特許文献９）、特開２００２−１３８２４９号公報（特許文献１０）、特許第３３４９５１６号公報（特許文献１１）等が報告されている。
【０００７】
これらのコーティング剤は、有機溶剤に溶解して粘度を下げてコーティングする方法か、コートしやすい液状であってもヒドロシリル化反応を用いたものであり、有機過酸化物反応を利用したものは主に生ゴム状のものが主流で、液状の有機過酸化物反応による無溶剤型の液状のシリコーンゴムコーティング剤の報告はなされていない。
【０００８】
【特許文献１】特開平２−１５８４４２号公報
【特許文献２】特開平５−２５４３５号公報
【特許文献３】特開平５−１７９２０３号公報
【特許文献４】特開平６−４１８７４号公報
【特許文献５】特開平７−７０９２３号公報
【特許文献６】特開平７−１９５９９０号公報
【特許文献７】特開平７−３００７７４号公報
【特許文献８】特開平５−２１４２９５号公報
【特許文献９】特開２０００−１９１９１５号公報
【特許文献１０】特開２００２−１３８２４９号公報
【特許文献１１】特許第３３４９５１６号公報
【発明の開示】
【発明が解決しようとする課題】
【０００９】
本発明は、溶剤を使用せずに繊維上に塗布することが可能であり、硬化物の繊維に対する接着性、ゴム強度に優れ、膨脹時間の持続性に優れたエアーバッグ、特には織りにより袋部を形成したエアーバッグにも好適に使用し得る液状シリコーンゴムコーティング剤組成物、及びこの組成物によるゴムコーティング層を有するエアーバッグを提供することを目的とする。
【課題を解決するための手段】
【００１０】
本発明者は、上記目的を達成するべく鋭意検討を行った結果、（Ａ）１分子中に平均２個以上のアルケニル基を含有するオルガノポリシロキサン、（Ｂ）１分子中に少なくとも２個のケイ素原子結合水素原子を含有するオルガノハイドロジェンポリシロキサン、（Ｃ）架橋反応触媒として有機過酸化物、又は付加反応触媒と有機過酸化物との併用、（Ｄ）比表面積（ＢＥＴ法）が５０ｍ2／ｇ以上である微粉末状シリカ、及び（Ｅ）接着付与成分を含有してなる液状シリコーンゴムコーティング剤組成物が、引裂き強度、接着性に優れたシリコーンゴムとなり得、この組成物をエアーバッグ、特には袋織りタイプのエアーバッグのゴムコーティング層に使用した場合、インフレーターガス洩れを抑え、膨脹時間の持続性に優れることを知見した。
【００１１】
即ち、上記有機過酸化物硬化、或いは有機過酸化物硬化と付加反応硬化の双方を併用してゴム架橋させる液状シリコーンゴムコーティング剤組成物は、溶剤を使用せずに繊維上に塗布可能で、硬化物の繊維に対する接着性、ゴム強度に優れたものであり、エアーバッグ、特には織りにより袋部を形成したエアーバッグにも好適に使用し得ることを見出した。
【００１２】
従って、本発明は、
（Ａ）１分子中に平均２個以上のアルケニル基を含有するオルガノポリシロキサン：１００質量部、
（Ｂ）１分子中に少なくとも２個のケイ素原子結合水素原子を含有するオルガノハイドロジェンポリシロキサン：０．１〜５０質量部、
（Ｃ）架橋反応触媒として触媒量の有機過酸化物、又は付加反応触媒と有機過酸化物、
（Ｄ）比表面積（ＢＥＴ法）が５０ｍ2／ｇ以上である微粉末状シリカ：０〜５０質量部、
（Ｅ）接着付与成分：０．１〜１０質量部
を含有してなることを特徴とする液状シリコーンゴムコーティング剤組成物を提供する。
また、上記コーティング剤組成物によるゴムコーティング層を有するエアーバッグ、更には上記コーティング剤組成物によるゴムコーティング層を有する、織りにより袋部を形成したエアーバッグを提供する。
【発明の効果】
【００１３】
本発明の液状シリコーンゴムコーティング剤組成物によれば、溶剤に希釈しなくとも塗工性が良好で、シリコーンゴムコーティング層の剥がれがないためにインフレーターガスの漏れが生じ難く、膨張時間の持続性に優れた袋織りタイプのエアーバッグが得られる。
【発明を実施するための最良の形態】
【００１４】
本発明の液状シリコーンゴムコーティング剤組成物は、下記成分を含有するものである。
（Ａ）１分子中に平均２個以上のアルケニル基を含有するオルガノポリシロキサン
（Ｂ）１分子中に少なくとも２個のケイ素原子結合水素原子を含有するオルガノハイドロジェンポリシロキサン
（Ｃ）架橋反応触媒として有機過酸化物、又は付加反応触媒と有機過酸化物
（Ｄ）比表面積（ＢＥＴ法）が５０ｍ2／ｇ以上である微粉末状シリカ
（Ｅ）接着付与成分
【００１５】
ここで、（Ａ）成分のオルガノポリシロキサンは、この組成物の主剤であり、１分子中に平均２個以上のケイ素原子に結合したアルケニル基を含有する。（Ａ）成分のアルケニル基としては、例えば、ビニル基、アリル基、ブテニル基、ペンテニル基、ヘキセニル基、ヘプテニル基等の通常、炭素数２〜８、好ましくは２〜４程度のものが挙げられ、特に、ビニル基であることが好ましい。
【００１６】
（Ａ）成分中におけるケイ素原子に結合したアルケニル基の結合位置としては、例えば、分子鎖末端及び／又は分子鎖側鎖が挙げられる。（Ａ）成分のアルケニル基以外のケイ素原子に結合する有機基としては、例えば、メチル基、エチル基、プロピル基、ブチル基、ペンチル基、ヘキシル基、シクロヘキシル基、ヘプチル基等のアルキル基；フェニル基、トリル基、キシリル基、ナフチル基等のアリール基；ベンジル基、フェネチル基等のアラルキル基；クロロメチル基、３−クロロプロピル基、３，３，３−トリフロロプロピル基等のハロゲン化アルキル基などの、通常、炭素数１〜１２、好ましくは１〜１０程度の、非置換又はハロゲン置換一価炭化水素基が挙げられ、特に、メチル基、フェニル基であることが好ましい。
【００１７】
なお、（Ａ）成分中のアルケニル基の含有量は、ケイ素原子に結合した１価の有機基（又は非置換又は置換一価炭化水素基）全体に対して０．００１〜１０モル％、特に０．０１〜５モル％程度であることが好ましい。
【００１８】
このような（Ａ）成分の分子構造としては、例えば、直鎖状、一部分岐を有する直鎖状、環状、分岐鎖状が挙げられるが、主鎖が基本的にジオルガノシロキサン単位の繰り返しからなり、分子鎖両末端がトリオルガノシロキシ基で封鎖された、直鎖状のジオルガノポリシロキサンであることが好ましい（なお、ここでのオルガノ基にはアルケニル基も包含し得る。）。
【００１９】
（Ａ）成分の２５℃における粘度は、得られるシリコーンゴムの物理的特性が良好であり、また、組成物の取扱い作業性が良好であることから、１００〜５００，０００ｍＰａ・ｓの範囲内であることが好ましく、特に３００〜１００，０００ｍＰａ・ｓの範囲内であることが好ましい。
【００２０】
このような（Ａ）成分のオルガノポリシロキサンとしては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフェニルシロキサン共重合体、分子鎖両末端ジビニルメチルシロキシ基封鎖ジメチルポリシロキサン、分子鎖両末端ジビニルメチルシロキシ基封鎖ジメチルシロキサン・メチルビニルシロキサン共重合体、分子鎖両末端トリビニルシロキシ基封鎖ジメチルポリシロキサン、分子鎖両末端トリビニルシロキシ基封鎖ジメチルシロキサン・メチルビニルシロキサン共重合体、式：Ｒ13ＳｉＯ0.5で示されるシロキサン単位と式：Ｒ12Ｒ2ＳｉＯ0.5で示されるシロキサン単位と式：Ｒ12ＳｉＯで示されるシロキサン単位と少量の式：ＳｉＯ2で示されるシロキサン単位からなるオルガノシロキサン共重合体、式：Ｒ13ＳｉＯ0.5で示されるシロキサン単位と式：Ｒ12Ｒ2ＳｉＯ0.5で示されるシロキサン単位と式：ＳｉＯ2で示されるシロキサン単位からなるオルガノシロキサン共重合体、式：Ｒ12Ｒ2ＳｉＯ0.5で示されるシロキサン単位と式：Ｒ12ＳｉＯで示されるシロキサン単位と少量の式：ＳｉＯ2で示されるシロキサン単位からなるオルガノシロキサン共重合体、式：Ｒ1Ｒ2ＳｉＯで示されるシロキサン単位と少量の式：Ｒ1ＳｉＯ1.5で示されるシロキサン単位もしくは式：Ｒ2ＳｉＯ1.5で示されるシロキサン単位からなるオルガノシロキサン共重合体、及びこれらのオルガノポリシロキサンの２種以上からなる混合物が挙げられる。
【００２１】
上記式中のＲ1はアルケニル基以外の非置換又は置換の一価炭化水素基であり、例えば、メチル基、エチル基、プロピル基、ブチル基、ペンチル基、ヘキシル基、シクロヘキシル基、ヘプチル基等のアルキル基；フェニル基、トリル基、キシリル基、ナフチル基等のアリール基；ベンジル基、フェネチル基等のアラルキル基；クロロメチル基、３−クロロプロピル基、３，３，３−トリフロロプロピル基等のハロゲン化アルキル基などが挙げられる。また、上記式中のＲ2はアルケニル基であり、例えば、ビニル基、アリル基、ブテニル基、ペンテニル基、ヘキセニル基、へプテニル基などが挙げられる。
【００２２】
特に、（Ａ）成分のオルガノポリシロキサンとしては、分子鎖両末端がアルケニルジオルガノシロキシ基、ジアルケニルオルガノシロキシ基、又はトリアルケニルシロキシ基で封鎖された（主鎖中にアルケニル基を含有しない）ジオルガノポリシロキサン（例えば、分子鎖両末端ジメチルビニルシロキシ基封鎖ジメチルポリシロキサン、分子鎖両末端ジビニルメチルシロキシ基封鎖ジメチルポリシロキサン、あるいは分子鎖両末端トリビニルシロキシ基封鎖ジメチルポリシロキサン）と、分子鎖両末端がトリアルケニルシロキシ基、ジアルケニルオルガノシロキシ基、アルケニルジオルガノシロキシ基又はトリオルガノシロキシ基で封鎖されたジオルガノシロキサン・アルケニルオルガノシロキサン共重合体（例えば、分子鎖両末端トリビニルシロキシ基封鎖ジメチルシロキサン・ビニルメチルシロキサン共重合体、分子鎖両末端ジビニルメチルシロキシ基封鎖ジメチルシロキサン・ビニルメチルシロキサン共重合体、分子鎖両末端ジメチルビニルシロキシ基封鎖ジメチルシロキサン・ビニルメチルシロキサン共重合体、あるいは分子鎖両末端トリメチルシロキシ基封鎖ジメチルシロキサン・ビニルメチルシロキサン共重合体）とを併用したものであることが好ましい（但し、ここでいうオルガノ基にはアルケニル基は含有されない。即ち、前記したＲ1で例示したものと同様の非置換又は置換のアルキル基、アリール基又はアラルキル基を意味する）。
【００２３】
更に、この場合、分子鎖両末端トリビニルシロキシ基封鎖ジメチルポリシロキサン等の分子鎖両末端トリアルケニルシロキシ基封鎖ジオルガノポリシロキサン、分子鎖両末端トリビニルシロキシ基封鎖ジメチルシロキサン・メチルビニルシロキサン共重合体等の分子鎖両末端トリアルケニルシロキシ基封鎖ジオルガノシロキサン・アルケニルオルガノシロキサン共重合体、分子鎖両末端ジビニルメチルシロキシ基封鎖ジメチルポリシロキサン等の分子鎖両末端ジアルケニルオルガノシロキシ基封鎖ジオルガノポリシロキサン、分子鎖両末端ジビニルシロキシ基封鎖ジメチルシロキサン・メチルビニルシロキサン共重合体等の分子鎖両末端ジアルケニルオルガノシロキシ基封鎖ジオルガノシロキサン・アルケニルオルガノシロキサン共重合体から選ばれる１種又は２種以上を、（Ａ）成分中少なくとも１質量％（即ち、１〜１００質量％）、通常１〜９０質量％、好ましくは１０〜８０質量％、より好ましくは３０〜８０質量％、更に好ましくは４０〜７５質量％含有することが特に望ましい。この配合量が少なすぎると、得られる硬化物のゴム物性が不十分なものとなる場合がある。
【００２４】
次に、本発明に用いられる（Ｂ）成分のオルガノハイドロジェンポリシロキサンは、（Ａ）成分と反応して接着性を補助する作用を有し、また有機過酸化物硬化に影響を与えるものである。また、架橋反応触媒として付加反応触媒を用いる場合、付加硬化反応において（Ａ）成分と反応し、架橋剤として作用するものであり、更に接着性にも効果を与えるものである。（Ｂ）成分の分子構造に特に制限はなく、従来製造されている、例えば線状、環状、分岐状、三次元網状構造（樹脂状）等各種のものが使用可能であるが、１分子中に２個以上、好ましくは３個以上のケイ素原子に結合した水素原子（ＳｉＨで表されるヒドロシリル基）を有する必要があり、通常、２〜５００個、好ましくは３〜２００個、より好ましくは３〜１００個程度のＳｉＨ基を有することが望ましい。このオルガノハイドロジェンポリシロキサンとしては、下記平均組成式（１）で示されるものが用いられる。
Ｒ3bＨcＳｉＯ(4-b-c)/2                                    （１）          
【００２５】
上記式（１）中、Ｒ3は、脂肪族不飽和結合を除く、好ましくは炭素数１〜１０の、ケイ素原子に結合した非置換又は置換の一価炭化水素基であり、このＲ3における非置換又は置換の一価炭化水素基としては、例えば、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基や、これらの基の水素原子の一部又は全部をフッ素、臭素、塩素等のハロゲン原子で置換したもの、例えばクロロメチル基、クロロプロピル基、ブロモエチル基、トリフロロプロピル基等が挙げられる。Ｒ3の非置換又は置換の一価炭化水素基としては、好ましくはアルキル基、アリール基であり、より好ましくはメチル基、フェニル基である。また、ｂは０．７〜２．１、ｃは０．００１〜１．０で、かつｂ＋ｃが０．８〜３．０を満足する正数であり、好ましくはｂは１．０〜２．０、ｃは０．０１〜１．０、ｂ＋ｃは１．５〜２．５である。
【００２６】
１分子中に２個以上、好ましくは３個以上含有されるＳｉＨ基は、分子鎖末端、分子鎖途中のいずれに位置していてもよく、この両方に位置するものであってもよい。また、このオルガノハイドロジェンポリシロキサンの分子構造は、直鎖状、環状、分岐状、三次元網状構造のいずれであってもよいが、得られるシリコーンゴムの物理特性、組成物の取扱い作業性の点から、１分子中のケイ素原子の数（又は重合度）は、通常、２〜１，０００個、好ましくは３〜３００個、より好ましくは４〜１５０個程度のものが望ましく、２５℃における粘度が、通常、０．１〜５，０００ｍＰａ・ｓ、好ましくは０．５〜１，０００ｍＰａ・ｓ、より好ましくは５〜５００ｍＰａ・ｓ程度の、室温（２５℃）で液状のものが使用される。
【００２７】
このような（Ｂ）成分のオルガノハイドロジェンポリシロキサンとしては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン、式：Ｒ13ＳｉＯ0.5で示されるシロキサン単位と式：Ｒ12ＨＳｉＯ0.5で示されるシロキサン単位と少量の式：ＳｉＯ2で示されるシロキサン単位からなるオルガノシロキサン共重合体、式：Ｒ12ＨＳｉＯ0.5で示されるシロキサン単位と少量の式：ＳｉＯ2で示されるシロキサン単位からなるオルガノシロキサン共重合体、式：Ｒ1ＨＳｉＯで示されるシロキサン単位と少量の式：Ｒ1ＳｉＯ1.5で示されるシロキサン単位もしくは式：ＨＳｉＯ1.5で示されるシロキサン単位からなるオルガノシロキサン共重合体、及びこれらのオルガノポリシロキサンの２種以上からなる混合物が挙げられる。なお、上記式中のＲ1はアルケニル基以外の非置換又は置換の一価炭化水素基であり、前記と同様の基が例示される。
【００２８】
本発明において、（Ｂ）成分のオルガノハイドロジェンポリシロキサンとしては、分子鎖両末端トリメチルシロキシ基封鎖メチルハイドロジェンポリシロキサン等の分子鎖両末端トリオルガノシロキシ基封鎖オルガノハイドロジェンポリシロキサンと、分子鎖両末端トリメチルシロキシ基封鎖あるいは分子鎖両末端ジメチルハイドロジェンシロキシ基封鎖のジメチルシロキサン・メチルハイドロジェンシロキサン共重合体等の分子鎖両末端トリオルガノシロキシ基封鎖あるいは分子鎖両末端ジオルガノハイドロジェンシロキシ基封鎖のジオルガノシロキサン・オルガノハイドロジェンシロキサン共重合体とを併用したものであることが好ましい（但し、ここでいうオルガノ基にはアルケニル基は含有されない）。
【００２９】
架橋反応触媒として有機過酸化物のみを用いる第１のコーティング剤組成物の場合、（Ｂ）成分の配合量は、（Ａ）成分のオルガノポリシロキサン１００質量部に対して０．１〜５０質量部、好ましくは１〜３０質量部である。０．１質量部未満であると、コーティング膜の強度、接着補助性が十分に得られず、また、５０質量部を超えると、コーティング膜の耐熱性、強度が極端に劣るためである。
【００３０】
また、架橋反応触媒として有機過酸化物と付加反応触媒とを併用して用いる第２のコーティング剤組成物の場合、（Ｂ）成分の配合量は、（Ａ）成分中のケイ素原子結合アルケニル基１モルに対して（Ｂ）成分中のケイ素原子結合水素原子が１〜７モル、好ましくは２〜５モルの範囲内となる量であることが好ましい。これは（Ａ）成分中のケイ素原子結合アルケニル基１モルに対して（Ｂ）成分中のケイ素原子結合水素原子が１モル未満であると、コーティング膜の強度が十分に得られない場合があり、また、これが７モルを超えると、コーティング膜の耐熱性、強度が極端に劣る場合があるためである。
【００３１】
本発明のコーティング剤組成物に用いられる（Ｃ）成分の有機過酸化物反応触媒としては、一般にシリコーンゴムの硬化に用いられるものであれば、特に限定されるものではないが、具体的には、ベンゾイルパーオキサイド、ジクミルパーオキサイド、ｔ−ブチルベンゾエート、ｔ−ブチルパーオキシベンゾエート、ジ−ｔ−ブチルパーオキサイド、ｔ−ブチルクミルパーオキサイド、１，１−ビス（ｔ−ブチルパーオキシ）３，３，５−トリメチルシクロヘキサン、２，５−ジメチル−２，５−ビス（ｔ−ブチルパーオキシ）ヘキサン、１，６−ビス（ｔ−ブチルパーオキシカルボキシ）ヘキサン、ジ−（４−メチルベンゾイル）パーオキサイド、ジ−（２−メチルベンゾイル）パーオキサイド、ｔ−ブチルペルオキシイソプロピルモノカーボネート等を例示することができる。
【００３２】
（Ｃ）成分の有機過酸化物反応触媒の配合量は、触媒量であり、通常、（Ａ）成分のオルガノポリシロキサン１００質量部に対して０．１〜２０質量部、好ましくは０．２〜１５質量部、より好ましくは０．５〜１０質量部程度である。０．１質量部未満では十分な架橋が得られず、多すぎても有機過酸化物の影響が強すぎ、またコスト的にも無駄となる。
【００３３】
この場合、有機過酸化物反応触媒に更に付加型反応触媒とを併用することができる。このように、２種の反応系を用いることにより、ゴム強度、接着性、ひいてはエアーバッグのコーティング層として用いた場合、シリコーンゴムコーティング層の強度が高く、また剥がれにくいためにエアー気密性に優れるものとなり、インフレーターガスの漏れが生じ難く、膨張時間が持続するものである。
【００３４】
ここで、付加型反応触媒としては、（Ａ）成分中のアルケニル基と（Ｂ）成分中のＳｉＨ基との付加反応を促進するものであればいかなる触媒を使用してもよい。例えば、白金、パラジウム、ロジウム等や塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウム等の白金族金属又はこれらの化合物が使用されるが、特に好ましくは白金系化合物である。
【００３５】
付加反応触媒の配合量は、通常、（Ａ），（Ｂ）成分の合計量に対して触媒金属元素の量として１〜５００ｐｐｍの割合であることが好ましく、より好ましくは１０〜１００ｐｐｍの範囲である。配合量が１ｐｐｍ未満では付加反応が著しく遅くなるか、もしくは硬化しない場合があり、５００ｐｐｍを超えると硬化後のポリシロキサン組成物の耐熱性が低下するおそれがある。
【００３６】
本発明に用いられる（Ｄ）成分の微粉末状シリカは、補強剤として作用する。即ち、本発明の組成物に高引裂き性を付与するもので、微粉末状シリカを補強剤として使用することにより、本発明に必要な引裂き強度特性を満足するコーティング膜を形成することが可能となる。かかる微粉末状シリカは、比表面積（ＢＥＴ法）が５０ｍ2／ｇ以上、好ましくは５０〜４００ｍ2／ｇ、特に好ましくは１００〜３００ｍ2／ｇであることが必要であり、比表面積が５０ｍ2／ｇ未満では、満足するような引裂き強度特性を付与することができない。
【００３７】
本発明において、このような微粉末シリカとしては、比表面積が上記範囲内であることを条件として、従来からシリコーンゴムの補強性充填剤として使用されている公知のものでよく、例えば、沈澱シリカ、ヒュームドシリカ、焼成シリカなどが挙げられる。これらは１種を単独で又は２種以上を併用することができる。このような微粉末状シリカは、そのまま使用してもよいが、本発明組成物に良好な流動性を付与させるため、ヘキサメチルジシラザン等のシラザン類、メチルトリメトキシシラン、エチルトリメトキシシラン、プロピルトリメトキシシラン、ブチルトリメトキシシラン、ジメチルジメトキシシラン、ジエチルジメトキシシラン、ビニルトリエトキシシラン、ビニルトリメトキシシラン、トリメチルメトキシシラン、トリエチルメトキシシラン、ビニルトリス（メトキシエトキシ）シラン、トリメチルクロロシラン、ジメチルジクロロシラン、ジビニルジメトキシシラン及びクロロプロピルトリメトキシシラン等のシランカップリング剤、ポリメチルシロキサン、オルガノハイドロジェンポリシロキサン等の有機ケイ素化合物などで表面処理することにより、疎水性シリカ微粉末としたものを使用することが好ましい。
【００３８】
本発明のコーティング剤組成物は、（Ｄ）成分を配合しない場合でも強度を得ることは可能であるが、配合することがより好ましい。（Ｄ）成分の配合量としては、（Ａ）成分のオルガノポリシロキサン１００質量部に対して０〜５０質量部で、配合する場合は１質量部以上、特に１〜３０質量部とすることが好ましい。配合量が多すぎると、液状組成物の流動性が低下してコーティング作業性が悪くなる。
【００３９】
本発明に用いられる（Ｅ）接着付与成分は、エアーバッグ用の合成繊維織物基材、不織布基材、或いは熱可塑性樹脂シート状又はフィルム状基材等に対する接着性を向上させるために用いられる成分であり、本コーティング剤組成物に自己接着性を付与する観点から、接着性を付与するものであればよく、具体的には官能基を少なくとも１種、好ましくは２種以上含有する（非シリコーン系、即ち、分子中にケイ素原子を含有しない）有機化合物又は有機ケイ素化合物、有機チタン化合物の１種又は２種以上を併用することが好ましい。
【００４０】
官能基を含有する有機ケイ素化合物の具体例としては、ケイ素原子に結合したビニル基、アリル基のようなアルケニル基、炭素原子を介してケイ素原子に結合したエポキシ基（例えば、γ−グリシドキシプロピル基、β−（３，４−エポキシシクロヘキシル）エチル基など）や（メタ）アクリロキシ基（例えば、γ−アクリロキシプロピル基、γ−メタクリロキシプロピル基など）、メトキシ基、エトキシ基、プロポキシ基、ブトキシ基等のアルコキシ基、アルコキシシリル基（例えば、エステル構造、ウレタン構造、エーテル構造を１〜２個含有してもよいアルキレン基を介してケイ素原子に結合したトリメトキシシリル基、トリエトキシシリル基、メチルジメトキシシリル基等のアルコキシシリル基など）、イソシアネート基、ＳｉＨ基から選ばれる官能基の１種又は２種以上を有するオルガノシラン及びケイ素数３〜５０、特に５〜２０の直鎖状又は環状構造のシロキサンオリゴマーやトリアリルイソシアヌレートの（アルコキシ）シリル変性物やそのシロキサン誘導体などが挙げられ、本発明においては、特に１分子中にこれらの官能基を２種類以上含有するものが好ましい。このような官能基を含有するケイ素化合物の具体例としては、下記のものが挙げられる。
【００４１】
【化１】
2005054168.tif 000002
【００４２】
（非シリコーン系）有機化合物の具体例としては、分子中に１個のアルケニル基と少なくとも１個のエステル基を有する有機化合物、例えばアクリル酸、メタクリル酸、ビニル酢酸等の不飽和カルボン酸類のアリルエステル、安息香酸アリルエステル、フタル酸ジアリルエステル、ピロメリット酸テトラアリルエステル、アルキル酸アリルエステル等のアリルエステル類などの（非シリコーン系）有機化合物が挙げられる。また、有機金属キレート、アミン系、アミド系、イミダゾール系、酸無水物系などのエポキシ基開環触媒を添加してもよい。
【００４３】
上記有機チタン化合物（チタネート系カップリング剤）として、具体的には、テトラｉ−プロピルチタネート、テトラｎ−ブチルチタネート、ブチルチタネートダイマー、テトラステアリルチタネート、トリエタノールアミンチタネート、チタニウムアセチルアセトネート、チタニウムエチルアセトアセテート、チタニウムラクテート及びオクチレングリコールチタネート、イソプロピルトリステアロイルチタネート、イソプロピルトリドデシルベンゼンスルホニルチタネート、イソプロピルトリス（ジオクチルピロホスフェート）チタネート、ビス（ジオクチルピロホスフェート）オキシアセテートチタネート、ビス（ジオクチルピロホスフェート）エチレンチタネート、テトラブトキシチタン、テトラキス（２−エチルヘキシルオキシ）チタン、テトラステアリルオキシチタン、チタニウムステアレート、テトラオクチルオキシチタン、チタニウム−ｉ−プロポキシオクチレングリコレート、チタニウムエチルアセトネート、チタニウムラクトネート、又はこれらの縮合反応物オリゴマー、ポリマー等が挙げられる。
【００４４】
なお、上記官能基を含有する有機化合物又は有機ケイ素化合物において、官能基として上記エポキシ基を用いる場合、その化合物のエポキシ当量は１００〜５，０００ｇ／１ｍｏｌ、特に１５０〜３，０００ｇ／１ｍｏｌであることが好ましい。エポキシ当量が小さすぎると組成物の粘度が高くなりすぎる場合があり、大きすぎると接着性が低下する場合がある。
【００４５】
本発明においては、これらの中でも、特にエポキシ当量が１００〜５，０００ｇ／１ｍｏｌである（非シリコーン系）有機化合物又は有機ケイ素化合物、１分子中にアルケニル基又はＳｉＨ基とアルコキシ基をそれぞれ１個以上含有する有機ケイ素化合物、１分子中に炭素原子を１２個以上含有する有機チタン化合物、及び１分子中に窒素原子を１個以上含有する有機ケイ素化合物から選ばれる１種又は２種以上を用いることが好ましい。
【００４６】
（Ｅ）成分の配合量は、（Ａ）成分のオルガノポリシロキサン１００質量部に対して０．１〜１０質量部であり、好ましくは０．５〜５質量部である。配合量が少なすぎると、本発明に必要な十分なピール接着力が得られず、配合量が多すぎると、コスト的に高いものとなり、不経済となる。
【００４７】
本発明の組成物において、上記の（Ａ）〜（Ｅ）成分以外の任意の成分としては、例えば、結晶性シリカ、中空フィラー、シルセスキオキサン、ヒュームド二酸化チタン、酸化マグネシウム、酸化亜鉛、酸化鉄、水酸化アルミニウム、炭酸マグネシウム、炭酸カルシウム、炭酸亜鉛、層状マイカ、カーボンブラック、ケイ藻土、ガラス繊維等の無機質充填剤、及びこれらの充填剤をオルガノアルコキシシラン化合物、オルガノクロロシラン化合物、オルガノシラザン化合物、低分子量シロキサン化合物等の有機ケイ素化合物により表面処理した充填剤等が挙げられる。またシリコーンゴムパウダーやシリコーンレジンパウダーなども挙げられる。
【００４８】
更に、この組成物には、本発明の目的を損なわない範囲において、その他任意の成分として、例えば、一分子中に１個のケイ素原子結合水素原子又はアルケニル基を含有し、他の官能性基を含有しないオルガノポリシロキサン、ケイ素原子結合水素原子及びアルケニル基を含有しないオルガノポリシロキサン、有機溶剤、クリープハードニング防止剤、可塑剤、チクソ性付与剤、顔料、染料、防かび剤などを配合することができる。
【００４９】
また、本発明の組成物において、架橋反応触媒として有機過酸化物と付加反応触媒を用いる第２のコーティング剤組成物の場合、上記の（Ａ）〜（Ｅ）成分以外の任意の成分として、付加反応触媒に対して硬化抑制効果を持つ化合物とされている従来公知の制御剤化合物はすべて使用することができる。このような化合物としては、トリフェニルホスフィンなどのリン含有化合物、トリブチルアミンやテトラメチルエチレンジアミン、ベンゾトリアゾールなどの窒素含有化合物、硫黄含有化合物、アセチレン系化合物、アルケニル基を２個以上含む化合物、ハイドロパーオキシ化合物、マレイン酸誘導体などが例示される。制御剤化合物による硬化遅延効果の度合は、制御剤化合物の化学構造によって大きく異なるため、制御剤化合物の添加量は、使用する制御剤化合物の個々について最適な量に調整することが好ましく、一般には、その添加量が少なすぎると室温での長期貯蔵安定性が得られない場合があり、逆に多すぎるとかえって硬化が阻害されるおそれがある。
【００５０】
上記コーティング剤組成物は、上記成分を単純に混合しても、また（Ａ）成分と（Ｄ）成分を熱処理混合し、後から他の成分を添加して室温で混合しても製造することができる。このようにして得られた組成物は、繊維布帛用コーティング剤として有効であり、特にエアーバッグのコーティング剤、とりわけ袋織りタイプのエアーバッグコーティング剤として有用である。
この場合、本発明のコーティング剤組成物は、２５℃における粘度が通常５〜５，０００Ｐａ・ｓ、好ましくは５〜１，０００Ｐａ・ｓ、より好ましくは１０〜５００Ｐａ・ｓの液状のものであることが望ましい。５Ｐａ・ｓ未満では十分なゴム物性を得ることが難しく、５，０００Ｐａ・ｓを超えるとコーティングしにくくなる。
【００５１】
上記コーティング剤組成物の硬化方法、条件としては、公知の硬化方法、条件を採用することができ、通常、１２０〜１８０℃において１〜１０分の硬化条件とすることができる。
この場合、本発明においては、このように硬化して得られた硬化物（シリコーンゴム）の引裂き強度が２５ｋＮ／ｍ以上、また、ピール接着力が３０Ｎ／ｃｍ以上であることが好ましい。引裂き強度が小さいと、エアーバッグ膨張時に接合部のコーティング層に亀裂が入り、膨張時間が維持できない場合がある。また、ピール接着力が小さいと、エアーバッグ膨張時に接合部のコーティング層が基布より剥離して膨張時間が維持できないおそれがある。
【００５２】
なお、引裂き強度は、ＪＩＳ  Ｋ  ６２４９に従った測定法による値であり、また、ピール接着力は、組成物をエアーバッグ用ナイロン６６（４２０デニール）織物２枚の間に、厚みが０．５ｍｍになるように挟んで、１７０℃で１分間、５ｋｇｆ／ｃｍ2の圧力で硬化させた幅２．５ｃｍ×長さ２０ｃｍに切断して、ピール角度１８０度、引張り速度５０ｍｍ／分の条件でピール接着力試験を行った場合の値である。
【００５３】
本発明において、上記組成物によるシリコーンゴムのコーティング層が形成される袋織りタイプのエアーバッグとしては、公知の構成のものが用いられ、具体的にはナイロン６６、ナイロン６、ポリエステル繊維、アラミド繊維、各種ポリアミド繊維、各種ポリエステル繊維などの各種合成繊維の織生地を基布とする袋織りタイプのエアーバッグが挙げられる。
【００５４】
このような袋織りタイプエアーバッグに対し、上記組成物をコーティングする方法は常法を採用することができるが、コーティング層の厚さ（又は表面塗布量）は、例えば１５〜１５０ｇ／ｍ2、好ましくは１５〜８０ｇ／ｍ2、より好ましくは２０〜６０ｇ／ｍ2程度とすることが望ましい。
【実施例】
【００５５】
以下、実施例と比較例を示し、本発明を具体的に説明するが、本発明は下記の実施例に制限されるものではない。なお、下記例で部は質量部を示し、粘度は２５℃の値である。また、下記例で使用した接着付与成分（ｉ）〜（ｉｉｉ）は下記の通りである。
【００５６】
【化２】
2005054168.tif 000003
【００５７】
［実施例１］
分子鎖両末端がトリビニルシロキシ基で封鎖された粘度が１，０００ｍＰａ・ｓのジメチルポリシロキサン５０部、分子鎖両末端がジメチルビニルシロキシ基で封鎖された粘度が１，０００ｍＰａ・ｓのジメチルポリシロキサン４０部、分子鎖両末端がトリメチルシロキシ基で封鎖され、主鎖のジオルガノシロキサン単位中にビニルメチルシロキサン単位を５モル％とジメチルシロキサン単位を９５モル％含有し、粘度が２，０００ｍＰａ・ｓであるジメチルシロキサン・メチルビニルシロキサン共重合体１０部、トリメチルシリル基で処理された比表面積１２０ｍ2／ｇの疎水性シリカ１７部、粘度が５０ｍＰａ・ｓである分子鎖両末端トリメチルシロキシ基封鎖メチルハイドロジェンポリシロキサン（ケイ素原子結合水素原子の含有量＝１．４５質量％）１．０部、粘度が１２ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）２．２部、ジ−（２−メチルベンゾイル）パーオキサイド５部、接着付与成分（ｉ）３部、接着付与成分（ｉｉ）１部を混合して粘度５０Ｐａ・ｓの組成物Ａを調製した。
【００５８】
この組成物を１５０℃／５分で硬化させ、ＪＩＳ  Ｋ  ６２４９に従ってシートを作製し、一般物性を測定した。
また、この組成物をエアーバッグ用ナイロン６６（４２０デニール）織物２枚の間に、厚みが０．５ｍｍになるように挟んで、１７０℃で１分間、５ｋｇｆ／ｃｍ2の圧力で硬化させた。幅２．５ｃｍ×長さ２０ｃｍに切断してピール接着力試験を行った。
袋織りエアーバッグへのコーティングは、コーターでシリコーンゴム組成物が塗りむらなく均一にコーティング可能な最小量になるようにコーティングし、塗工性を確認すると共に、オーブン中で１７０℃で３分間加熱硬化させて袋織りエアーバッグを作製した。このエアーバッグを用いてインフレーション試験を行った。インフレーション試験は、空気圧７ｋｇｆ／ｃｍ2を３秒で吹き込むことにより瞬間的に膨らませ、気密性を肉眼で観察した。
これらの結果を表１に示した。
【００５９】
［実施例２］
分子鎖両末端がトリビニルシロキシ基で封鎖された粘度が５，０００ｍＰａ・ｓのジメチルポリシロキサン６０部、分子鎖両末端がジメチルビニルシロキシ基で封鎖された粘度が１，０００ｍＰａ・ｓのジメチルポリシロキサン３２部、分子鎖両末端がトリメチルシロキシ基で封鎖され、主鎖のジオルガノシロキサン単位中にビニルメチルシロキサン単位を１０モル％とジメチルシロキサン単位を９０モル％含有し、粘度が７０ｍＰａ・ｓであるジメチルシロキサン・メチルビニルシロキサン共重合体３部、（ＣＨ3）3ＳｉＯ1/2単位３９．５モル％、（ＣＨ3）2（ＣＨ2＝ＣＨ）ＳｉＯ1/2単位６．５モル％、ＳｉＯ2単位５４モル％からなるオルガノポリシロキサン樹脂５部、トリメチルシリル基で処理された比表面積１７０ｍ2／ｇの疎水性シリカ２２部、粘度が４５ｍＰａ・ｓである分子鎖両末端トリメチルシロキシ基封鎖メチルハイドロジェンポリシロキサン（ケイ素原子結合水素原子の含有量＝１．１４質量％）１．８部、粘度が２０ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）５．３部、ジ−（４−メチルベンゾイル）パーオキサイド５部、接着付与成分（ｉ）１部、接着付与成分（ｉｉｉ）０．５部を混合して粘度１００Ｐａ・ｓの組成物Ｂを調製した。
実施例１と同様にして、硬化物物性、塗工性、ピール接着力試験、インフレーション試験を測定した。これらの結果を表１に示した。
【００６０】
［比較例１］
分子鎖両末端がジメチルビニルシロキシ基で封鎖された粘度が１，０００ｍＰａ・ｓのジメチルポリシロキサン３０部、分子鎖両末端がジメチルビニルシロキシ基で封鎖された粘度が２，０００ｍＰａ・ｓのジメチルポリシロキサン３３部、分子鎖両末端がジメチルビニルシロキシ基で封鎖された粘度が５，０００ｍＰａ・ｓのジメチルポリシロキサン３７部、トリメチルシリル基で処理された比表面積１７０ｍ2／ｇの疎水性シリカ２２部、粘度が４５ｍＰａ・ｓである分子鎖両末端トリメチルシロキシ基封鎖メチルハイドロジェンポリシロキサン（ケイ素原子結合水素原子の含有量＝１．１４質量％）１部、粘度が１２ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）３部、１−エチニルシクロヘキサノール０．０６部、塩化白金酸とジビニルテトラメチルジシロキサンの錯体を白金金属として（Ａ）成分と（Ｂ）成分の合計量に対して１５ｐｐｍ、接着付与成分（ｉ）１．５部、接着付与成分（ｉｉｉ）０．５部を混合して粘度１００Ｐａ・ｓの組成物Ｃを調製した。
実施例１と同様にして、硬化物物性、塗工性、ピール接着力試験、インフレーション試験を行った。これらの結果を表１に示した。
【００６１】
［比較例２］
分子鎖両末端がジメチルビニルシロキシ基で封鎖された重合度が１０，０００のジメチルポリシロキサン（生ゴム）７０部、分子鎖両末端がトリメチルシロキシ基で封鎖され、主鎖のジオルガノシロキサン単位中にビニルメチルシロキサン単位を１０モル％とジメチルシロキサン単位を９０モル％含有し、重合度が１０，０００であるジメチルシロキサン・メチルビニルシロキサン共重合体（生ゴム）３０部、トリメチルシリル基で処理された比表面積１７０ｍ2／ｇの疎水性シリカ３３部、（ＣＨ3）3ＳｉＯ1/2単位を３９．５モル％含有し、粘度が４５ｍＰａ・ｓである分子鎖両末端トリメチルシロキシ基封鎖メチルハイドロジェンポリシロキサン（ケイ素原子結合水素原子の含有量＝１．１４質量％）２．７部、粘度が１２ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）８．３部、ジ−（２−メチルベンゾイル）パーオキサイド５部、接着付与成分（ｉ）１．５部、接着付与成分（ｉｉ）０．５部を混合してコンパウンド状（即ち、室温で流動性のない非液状）の組成物Ｄを調製した。
比較例２の組成物Ｄは、そのままでは塗工できないためトルエンで５０％希釈し、粘度を１００Ｐａ・ｓとして硬化物物性、塗工性、ピール接着力試験、インフレーション試験を行った。これらの結果を表１に示した。
【００６２】
【表１】
2005054168.tif 000004
【００６３】
［実施例３］
分子鎖両末端がトリビニルシロキシ基で封鎖された粘度が１，０００ｍＰａ・ｓのジメチルポリシロキサン５０部、分子鎖両末端がジメチルビニルシロキシ基で封鎖された粘度が１，０００ｍＰａ・ｓのジメチルポリシロキサン４０部、分子鎖両末端がトリメチルシロキシ基で封鎖され、主鎖のジオルガノシロキサン単位中にビニルメチルシロキサン単位を５モル％とジメチルシロキサン単位を９５モル％含有し、粘度が７００ｍＰａ・ｓのジメチルシロキサン・メチルビニルシロキサン共重合体１０部、トリメチルシリル基で処理された比表面積１２０ｍ2／ｇの疎水性シリカ１７部、粘度が５０ｍＰａ・ｓである分子鎖両末端トリメチルシロキシ基封鎖メチルハイドロジェンポリシロキサン（ケイ素原子結合水素原子の含有量＝１．４５質量％）１．０部、粘度が２５ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）２．２部（Ｈ／Ｖｉ（即ち、（Ａ）成分のビニル基含有オルガノポリシロキサン中の合計のビニル基に対する（Ｂ）成分中の合計のＳｉＨ基のモル比、以下同様）＝３．９モル／モル）、１−エチニルシクロヘキサノール０．０５部、塩化白金酸とジビニルテトラメチルジシロキサンの錯体を白金金属として（Ａ）成分と（Ｂ）成分との合計量に対して３０ｐｐｍ、ジ−（２−メチルベンゾイル）パーオキサイドを（Ａ）成分１００部に対して５部、接着性付与剤（ｉ）１．５部、接着性付与剤（ｉｉ）０．５部、チタン酸オクチル０．５部を混合して粘度４５Ｐａ・ｓの組成物Ｅを調製した。
【００６４】
この組成物を１５０℃／５分で硬化させ、ＪＩＳ  Ｋ  ６２４９に従ってシートを作製し、一般物性を測定した。
また、この組成物をエアーバッグ用ナイロン６６（４２０デニール）織物２枚の間に、厚みが０．５ｍｍになるように挟んで、１７０℃で１分間、５ｋｇｆ／ｃｍ2の圧力で硬化させた。幅２．５ｃｍ×長さ２０ｃｍに切断してピール接着力試験を行った。
袋織りエアーバッグへのコーティングは、コーターでシリコーンゴム組成物が塗りむらなく均一にコーティング可能な最小量になるようにコーティングし、塗工性を確認すると共に、オーブン中で１７０℃で１分間加熱硬化させて袋織りエアーバッグを作製した。このエアーバッグを用いてインフレーション試験を行った。インフレーション試験は、空気圧７ｋｇｆ／ｃｍ2を３秒で吹き込むことにより瞬間的に膨らませ、気密性を肉眼で観察した。これらの結果を表２に示した。
【００６５】
［実施例４］
分子鎖両末端がトリビニルシロキシ基で封鎖された粘度が１，０００ｍＰａ・ｓのジメチルポリシロキサン６０部、分子鎖両末端がジメチルビニルシロキシ基で封鎖された粘度が１，０００ｍＰａ・ｓのジメチルポリシロキサン２０部、分子鎖両末端がジメチルビニルシロキシ基で封鎖された粘度が７００ｍＰａ・ｓのジメチルポリシロキサン１２部、分子鎖両末端がトリメチルシロキシ基で封鎖され、主鎖のジオルガノシロキサン単位中にビニルメチルシロキサン単位を１０モル％とジメチルシロキサン単位を９０モル％含有し、粘度が５００ｍＰａ・ｓであるジメチルシロキサン・メチルビニルシロキサン共重合体３部、（ＣＨ3）3ＳｉＯ1/2単位３９．５モル％、（ＣＨ3）2（ＣＨ2＝ＣＨ）ＳｉＯ1/2単位６．５モル％、ＳｉＯ2単位５４モル％からなるオルガノポリシロキサン樹脂５部、トリメチルシリル基で処理された比表面積１７０ｍ2／ｇの疎水性シリカ２２部、粘度が４５ｍＰａ・ｓである分子鎖両末端トリメチルシロキシ基封鎖メチルハイドロジェンポリシロキサン（ケイ素原子結合水素原子の含有量＝１．１４質量％）１．８部、粘度が１２ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）５．３部（Ｈ／Ｖｉ＝３．４モル／モル）、１−エチニルシクロヘキサノール０．０３部、塩化白金酸とジビニルテトラメチルジシロキサンの錯体を白金金属として（Ａ）成分と（Ｂ）成分との合計量に対して１５ｐｐｍ、ジ−（４−メチルベンゾイル）パーオキサイドを（Ａ）成分１００質量部に対して５部、接着性付与剤（ｉ）１部、接着性付与剤（ｉｉｉ）０．５部、チタン酸オクチル０．５部を混合して粘度４０Ｐａ・ｓの組成物Ｆを調製した。
実施例３と同様にして、硬化物物性、ピール接着力試験、インフレーション試験を行った。これらの結果を表２にまとめた。
【００６６】
［比較例３］
分子鎖両末端がジメチルビニルシロキシ基で封鎖された粘度が１，０００ｍＰａ・ｓのジメチルポリシロキサン３０部、分子鎖両末端がジメチルビニルシロキシ基で封鎖された粘度が７００ｍＰａ・ｓのジメチルポリシロキサン３３部、分子鎖両末端がジメチルビニルシロキシ基で封鎖された粘度が５００ｍＰａ・ｓのジメチルポリシロキサン３７部、トリメチルシリル基で処理された比表面積１７０ｍ2／ｇの疎水性シリカ２２部、粘度が４５ｍＰａ・ｓである分子鎖両末端トリメチルシロキシ基封鎖メチルハイドロジェンポリシロキサン（ケイ素原子結合水素原子の含有量＝１．１４質量％）１部、粘度が２５ｍＰａ・ｓの分子鎖両末端及び分子鎖側鎖にケイ素原子結合水素原子を有するジメチルシロキサン・メチルハイドロジェンシロキサン共重合体（ケイ素原子結合水素原子含有量＝０．５４質量％）３部（Ｈ／Ｖｉ＝４．１モル／モル）、１−エチニルシクロヘキサノール０．０６部、塩化白金酸とジビニルテトラメチルジシロキサンの錯体を白金金属として（Ａ）成分と（Ｂ）成分の合計量に対して１５ｐｐｍ、接着性付与剤（ｉ）１．５部、接着性付与剤（ｉｉｉ）０．５部、チタン酸オクチル０．５部を混合して粘度４０Ｐａ・ｓの組成物Ｇを調製した。
実施例３と同様にして、硬化物物性、ピール接着力試験、インフレーション試験を行った。これらの結果を表２に示した。
【００６７】
【表２】
2005054168.tif 000005